(57)【要約】【課題】微細化したときの固形物粒子の大きさを均一に近づけると共に、連続的に大量の微粒化した固形物粒子を製造でき、且つ微細化以前の各粒子に対して、均一な回数レーザー光を照射することにより、微細化が不十分な粒子の生成すること、若しくは想定回数以上のレーザー光照射により、被照射有機物が熱変性することを防止する液中レーザーアブレーションシステムを提供すること。【解決手段】固形物を液中に分散させた分散液を保持する流路のレーザー光照射部１０１ａに、レーザー光源１０２より発振したレーザー光を照射させて、分散液中の固形物を微細化する液中レーザーアブレーションシステム１００において、レーザー光照射部１０１ａにおける流路１の一部に遮光部材２を有するレーザーアブレーション用流路を備えた。【選択図】図９
2009119340.tif 000002
【特許請求の範囲】
【請求項１】
固形物を液中に分散させた分散液を保持する流路のレーザー光照射部に、レーザー光源より発振したレーザー光を照射させて、前記分散液中の固形物を微細化する液中レーザーアブレーションシステムにおいて、
前記レーザー光照射部における前記流路の一部に遮光部材を有するレーザーアブレーション用流路を備えたことを特徴とする液中レーザーアブレーションシステム。
【請求項２】
請求項１に記載の液中レーザーアブレーションシステムにおいて、
前記レーザー光照射部における前記流路内の流速分布を考慮して、流路の幅方向で前記レーザー光照射回数及び／又は照射時間が一様になるように、前記遮光部材の形状・遮光長さを決定したことを特徴とする液中レーザーアブレーションシステム。
【請求項３】
請求項１又は２に記載の液中レーザーアブレーションシステムにおいて、
前記流路の幅方向に対する遮光部材の長さ寸法が、前記流路の幅方向でレーザー光照射回数及び／又は照射時間が一様になるように、二次関数で近似される形状であることを特徴とする液中レーザーアブレーションシステム。
【請求項４】
請求項１乃至３のいずれか１項に記載の液中レーザーアブレーションシステムにおいて、
前記流路を流れる液流量を流路断面積で除した平均流量の１／２以下の流速部分が上層、及び下層で重複していることを特徴とする液中レーザーアブレーションシステム。
【請求項５】
固形物を液中に分散させた分散液を保持する流路のレーザー光照射部に、レーザー光源より発振したレーザー光を照射させて、前記分散液中の固形物を微細化する液中レーザーアブレーションシステムにおいて、
前記レーザー光照射部における前記流路は、前記レーザー光の進行方向に対して多層化しており、且つ下層側に位置する流路の側壁が前記レーザー光の進行方向に直交する方向で上層側に位置する流路の側壁と重なっていることを特徴とする液中レーザーアブレーションシステム。
【発明の詳細な説明】
【技術分野】
【０００１】
本発明は、液中に難溶性固形物（例えば、水中に難水溶性化合物）を分散させた分散液に対して、レーザー光源より発振したレーザー光を照射することによって該分散液中の固形物を微細化する液中レーザーアブレーションシステムに関するものである。
【０００２】
抗がん剤等の一部の医薬用有機化合物は、難水溶性のため細胞に吸収され難い。このような難水溶性医薬品の細胞取り込み効率を向上させるために、ごく最近になって、患部の細胞膜を通過し易い大きさにまで薬物を極微粒子化する技術の開発が行われてきている。即ち、癌細胞の細胞膜は、正常の細胞では通過できないおよそ５０ｎｍ以上、２００ｎｍ以下の大きさの粒子でも通過できることがわかってきており、かかる知見を利用して、この粒子範囲とされた薬物を癌細胞に選択的に供給する技術が、癌の治療方法として、有望視されつつある。
【０００３】
また、将来、薬物の粒子径を自在に調整することができれば、癌だけでなく他の病変についても各種薬物を、選択的に治療を要する部位に作用させることができることが可能となる。このような背景の下、近年、薬物の粒子範囲を調製するために、各種の極微粒子製造装置が提案されている。この極微粒子製造装置としては、例えば、ウェットボールミルと称せられる粉砕装置がある。この粉砕装置は、多数の金属製、又はセラミックス製、或いはプラスチック製のボールを、鍔状リングを有するローターと共に円筒容器に収納し、薬物をボールとローターの回転摩擦で粉砕する装置である。
【０００４】
また、有機化合物の極微粒子製造方法としてナノ秒或いはフェムト秒短パルスレーザービームを用いるものもある（例えば、特許文献１参照）。これは、透明容器中に水中懸濁された薬物に外部からパルスレーザー光を照射して薬物を水中粉砕するものであった。
【０００５】
レーザー光は良く知られているように、エネルギー密度が非常に高い。レーザーアブレーションとは、高強度のレーザー光を対象とする材料（固形物）に照射することにより、被照射領域の材料は急激に温度上昇する。急激な温度上昇により材料は急激に液化・気化する。より温度の高い内部の爆発的な体積膨張に伴い、材料がクラスター・イオンとなって表面に対して垂直方向に噴出する。それらクラスター・イオン等による薄膜の形成などは、半導体製造分野等に用いられる。これらレーザーアブレーションは、多くの場合、気体中（窒素若しくは大気中）または真空中で行われている。
【０００６】
また、液中において高強度のレーザー光を固形物に照射して、微細化する技術（液中レーザーアブレーション）は、液中に難溶性固形物を分散させた分散液に対して高強度のレーザー光を照射し、被照射物質である分散液中の固形物を微細化する技術として用いられている。液中でレーザーアブレーションする意義としては下記の事項が挙げられる。
【０００７】
（１）微細化された固形物が液中に保持され飛散しない。
（２）真空装置等の大掛かりな装置が不要である。
（３）液中であるため外部からの不純物の混入が防げる。
（４）固形物の周囲が液で覆われているため、不測で急激な温度上昇が生じにくい。
更に、一台のレーザー発信機からのレーザー光出力が、アブレーションに必要な出力に対して過大だった場合には、光路途中に減光板などを設置して所望のレーザー光出力が調整して用いられている。
【０００８】
特許文献１に開示されている液中レーザーアブレーションシステムは、石英セルなどの容器に微細化する対象の固形物の微粒子を分散させた分散液を入れ、スターラー等を用いて攪拌しながらバッチ方式で行っている。
【特許文献１】特開２００５−２３８３４２号公報
【発明の開示】
【発明が解決しようとする課題】
【０００９】
しかしながら、上述した従来の装置によって微細化できる限界は、およそ２００ｎｍ以上とされており、十分に微細化できるものではなかった。また、ボールやローター材料が、薬物に混入したり、摩擦熱によって温度が上昇し薬物が変質したり、極微粒子粉に再凝集が生じて所望する程度に微細化できなかったり、微細化した極微粒子粉の大きさに非均質が生じたりしていた。
【００１０】
また、パルスレーザー光を薬物に照射するものは、容器ごとに処理をするもの、所謂バッチ式で行うものであるため、薬物が容器内の水溶液中で懸濁し、攪拌されている状態でレーザービーム照射を行うので、照射条件の制御が困難で均一且つ変質のない極微粒子の薬物を工業レベルで連続的に大量の極微粒子を生産するに適していなかった。
【００１１】
更に、従来からレーザーアブレーションに用いられるレーザー光源として、例えばＮｄ3+：ＹＡＧレーザーを挙げると、このレーザー光源から出力されるレーザー光の照射面積は約φ６〜２０ｍｍ程度しかない。よって従来の方法（例えば高さ×幅×光路長＝５０×１０×１０ｍｍの石英セルを用いたバッチ式デバイス）においては、容器全体（水分散液全体）に一様にレーザー光を照射させることが困難である。
【００１２】
従来では、スターラーで石英セル内部の水分散液を攪拌しながら、規定時間のレーザー光を照射することによってレーザーアブレーション行っていた。しかし上述のように水分散液の一部分にしか照射されていないため、水分散液中の粒子に対する照射回数（若しくは照射時間）にばらつきが生じやすい。また、光路長が１０ｍｍと長いため、光照射上流側に位置した粒子により、下流側の粒子が陰になる現象が生じる。よって従来からのバッチ式では、分散液中の固形物粒子へのレーザー光照射回数（若しくは照射時間）を管理することが極めて困難であった。
【００１３】
レーザーアブレーションにおいては、アブレーション閾値以上のレーザー光出力が求められる。また、レーザー光出力が大き過ぎる場合においても、分散液中の固形物粒子が熱変性を起こすため望ましくない。そのためレーザー光源からのレーザー光出力が被照射部において所望値より大きい場合には、光路中に減光板等を設置して調整を試みる。ところが減光板を設置するということは、レーザー光を生じる際に用いたエネルギーを捨てることを意味するため、エネルギーの有効活用という面では好ましくない。
【００１４】
更にアブレーション開始初期には、数マイクロメートルスケールの大きな固形物粒子が比較的多いため、レーザー光出力をアブレーション閾値以上、且つ熱変性が生じない範囲（以下単に「アブレーション強度範囲」という）で、比較的大きくしてマイクロメートルスケールの大きな固形物粒子を迅速に微細化する。そしてアブレーションの進行に伴い大きな固形物粒子の減少、及びナノスケールの固形物粒子の増加に伴い、多数回（若しくは長時間）照射による熱変性を防止するためレーザー光出力を減少させるなどの制御も極めて困難である。
【００１５】
また、規定回数（若しくは時間）以上のレーザー光照射によって、ナノ化した微粒子の収率が減少する実験結果も散見される。よってレーザー光照射回数（若しくは照射時間）は、レーザーアブレーションにおいて極めて重要な要因の一つであり、その管理・制御を厳密に行う必要があるが、従来のバッチ式では上述の理由で極めて困難である。
【００１６】
また、バッチ方式とは異なった、連続フロー系によるレーザーアブレーション方式を用いれば、工業的に大量生産にも好適である。ここで連続フロー系とはポンプを用いて固形物粒子を分散した分散液を流路中に流し、予め決められた流路の一部をレーザー光の照射スポットとして分散液を流動状態のままレーザーアブレーションを行うことである。分散液を貯留する分散液貯留槽からポンプにより分散液を流路中に流しながら、レーザーアブレーションを行えば、理想的には分散液貯留槽に溜めた量の分散液を少ない人手で連続してレーザーアブレーションを処理することが可能である。
【００１７】
比較的安価なレーザーアブレーション用レーザー光源としてのＮｄ3+：ＹＡＧレーザーでは、上記のようにレーザー光の照射面積はφ６〜２０ｍｍ程度である。よって連続フロー系レーザーアブレーションに用いるレーザー光照射スポットに形成する流路幅及び流路深さ（代表寸法）は、ｍｍ若しくはμｍ寸法で製作することを余儀なくされる。代表寸法及び流速が小さいためＲｅ数が小さく、粘性の影響が大きい。よってレーザー光照射スポットの流路では、境界層が急激に発達することが予測される。境界層の発達により、流路断面方向の流速分布が不均一になる。
【００１８】
速度分布が不均一であるため、分散液がレーザー光照射スポットを通過する通過時間にバラツキが生じる。よって境界層の発達は、分散液中の固形物粒子に対するレーザー光照射回数（若しくは時間）のバラツキの原因となる。従来から種々の境界層制御方法が提案されているが、いずれも数ｃｍ〜数ｍの代表寸法の流路への適用を想定したものである。上記流路幅及び深さの代表寸法が、数μｍ〜ｍｍの寸法の流路においては、有効な境界層制御法は見当たらない。
【００１９】
本発明は上述の点に鑑みてなされたものであり、その目的は微細化したときの固形物粒子の大きさを均一に近づけることができると共に、連続的に大量の微粒化した固形物粒子を製造することができる液中レーザーアブレーションシステムを提供することにある。
【００２０】
また、本発明の他の目的は微細化以前の各粒子に対して、均一な回数（若しくは時間）レーザー光が照射されることにより、微細化が不十分な粒子の生成、若しくは想定回数（若しくは想定時間）以上のレーザー光照射により、被照射有機化合物が熱変性することを防止する液中レーザーアブレーションシステムを提供することにある。
【課題を解決するための手段】
【００２１】
上記課題を解決するため本発明は、固形物を液中に分散させた分散液を保持する流路のレーザー光照射部に、レーザー光源より発振したレーザー光を照射させて、分散液中の固形物を微細化する液中レーザーアブレーションシステムにおいて、レーザー光照射部における流路の一部に遮光部材を有するレーザーアブレーション用流路を備えたことを特徴とする。
【００２２】
また、本発明は上記液中レーザーアブレーションシステムにおいて、レーザー光照射部における流路内の流速分布を考慮して、流路の幅方向で前記レーザー光照射回数及び／又は照射時間が一様になるように、遮光部材の形状・遮光長さを決定したことを特徴とする。
【００２３】
また、本発明は、上記液中レーザーアブレーションシステムにおいて、流路の幅方向に対する遮光部材の長さ寸法が、流路の幅方向でレーザー光照射回数及び／又は照射時間が一様になるように、二次関数で近似される形状であることを特徴とする。
【００２４】
また、本発明は上記液中レーザーアブレーションシステムにおいて、流路を流れる液流量を流路断面積で除した平均流量の１／２以下の流速部分が上層、及び下層で重複していることを特徴とする。
【００２５】
また、本発明は、固形物を液中に分散させた分散液を保持する流路のレーザー光照射部に、レーザー光源より発振したレーザー光を照射させて、分散液中の固形物を微細化する液中レーザーアブレーションシステムにおいて、レーザー光照射部における流路はレーザー光の進行方向に対して多層化しており、且つ下層側に位置する流路の側壁がレーザー光の進行方向に対して直交する方向で上層側に位置する流路の側壁と重なっていることを特徴とする。
【発明の効果】
【００２６】
本発明に係る液中レーザーアブレーションシステムによれば、抗がん剤といった医薬用有機化合物等の固形物を、細胞膜を通過できるサイズである５０ｎｍ以上、２００ｎｍ以下の粒径の粒子へと微細化でき、且つ微細化した固形物粒子の大きさを均一に近づけることができると共に、連続的に大量の微細化された固形物粒子を製造することができる。
【００２７】
また、本発明によれば、微細化する前の各固形物粒子（一次固形物粒子）に対して、均一な回数（若しくは時間）レーザー光を照射することにより、微細化が不十分な固形物粒子の生成を防止し、更に想定回数（若しくは想定時間）以上のレーザー光照射によって被照射有機化合物が熱変性することを防止することが可能な固形物粒子を微細化するための液中レーザーアブレーションシステムを提供することができる。
【００２８】
更に、本発明によれば、レーザー光照射部において一様なレーザー光出力（フルエンス）が得られない場合においても、得られる粒子の品質の安定性を維持しながらレーザーアブレーションを行うことができる液中レーザーアブレーションシステムを提供することができる。
【発明を実施するための最良の形態】
【００２９】
以下、本発明の実施の形態例を説明する。本願発明者が液中レーザーアブレーションシステムについて、鋭意研究した結果、全く新たに下記の事項を見出した。
【００３０】
レーザーアブレーションの成否は被照射有機化合物の吸収スペクトル分布と、照射するレーザー光波長に大きく依存する。
【００３１】
また、被照射粒子の熱変性を防止するためには、レーザー光波長と同様に照射するレーザー光出力や照射時間も重要な要因である。
【００３２】
レーザーアブレーションの前処理として超音波処理等を施した一次固形物粒子の粒径は、約１００〜２００μｍ程度である。
【００３３】
一次固形物粒子にレーザー光を照射することにより、吸光してレーザーアブレーションが生じ微細化される。
【００３４】
レーザーアブレーションによる微細化が理想的条件で行なわれた場合には、被照射有機化合物の分子構造等に影響は無く、物性は変化しない。
【００３５】
レーザーアブレーションにより微細化された固形物粒子（二次固形物粒子）とレーザーアブレーション前の一次固形物粒子において、照射レーザー光波長に対する吸光度も変化しない。
【００３６】
レーザー光から照射された光量子（フォトン）が、被照射有機化合物に吸光されることによりレーザーアブレーションが生じる。
【００３７】
ナノ化収率（レーザーアブレーションにより得られたナノ粒子の増加量）は、レーザー光出力が大きい程高くなる傾向がある。
【００３８】
また、超音波処理等を施した一次固形物粒子から、φ数百ｎｍのナノ固形物粒子まで微細化するためには、一次固形物粒子に対して複数回（若しくは一定時間）のレーザー光照射が必要である。
【００３９】
レーザー光の照射条件を調整する方法として複数のレーザー光源を用いて切り替えることにより、被照射対象物である水分散液中の微粒子の状態に応じて、レーザー光出力を調整する方式等が挙げられる（例えば特開２００５−３３４７８２号公報、特開２００６−２６５０３号公報）。
【００４０】
ところがこれら従来から用いられているようなバッチ方式では、レーザー光の照射面積に対して水分散液の容器が大きいためレーザー光照射回数（若しくは照射時間）を管理することが困難である。
【００４１】
また、レーザー光源が非常に高価であるため、レーザー光源を複数具備したシステムは極めて高価なシステムになる。
【００４２】
更に、所望のレーザー光照射条件に調整する制御機構が不可欠なため複雑なシステムになり易く、必然的に誤動作等の危険性が高くなる。
【００４３】
上記の従来技術以外にレーザー光照射回数（もしくは時間）をより簡単に規定できるシステムは見当たらない。
【００４４】
よって照射スポットがレーザー光照射領域に包括されて、アブレーション強度範囲内に分割された複数のレーザー光を用いて、それぞれのレーザー光を一様な流動状態の水分散液の照射スポットへ照射してレーザーアブレーションを行えば、効率的で安定した微細化を行えるレーザーアブレーションシステムを構築することが可能である。
【００４５】
上記事項を考慮して、本発明は、数μｍ〜数ｍｍの代表寸法の流路において不可避な境界層の発達を加味して、多層化した流路を設計することにより、分散液中の固形物粒子へのレーザー光照射回数（若しくは照射時間）を一様に近づけるようにしたものである。
【００４６】
例えば、流路幅ｗ：５００μｍ、流路深さｈ：１００μｍの流路の該流路における水力直径ｄhは、
ｄh＝４×〔（ｗ×ｈ）／｛（２×（ｗ＋ｈ））｝
＝４×〔（５００×１０-6×１００×１０-6）／｛（２×（５００＋１００）×１０-6）｝
＝１６６．７×１０-6μｍ
となる。
【００４７】
上記の流路に流速ｖ：０．５ｍ／ｓで水を流動させたときのＲｅ数は、
Ｒｅ＝ｄhｖ／ｖ
＝１６６．７×１０-6×０．５／１．０×１０-6
＝８３．４
となる。
【００４８】
通常の管内流等の内部流れ状態では壁面粗さ等にも影響されるが、Ｒｅ数が１０００より大きくならないと乱流には遷移しない。よって上記条件の流れは、層流流れ場であり境界層の発達も顕著であると予測される。
【００４９】
境界層の発達を確認するために、汎用熱流体解析ソフトＳＴＡＲ−ＣＤを用いて流れ解析を行った。解析モデル、及び解析条件を図１（モデル１）、及び図２（モデル２）に示す。モデル１は幅（Ｘ方向寸法）５００μｍ、高さ（Ｚ方向寸法）１００μｍ、長さ（Ｙ方向寸法）３０００μｍの流路を、モデル２は幅２２４μｍ、高さ２２４μｍ、長さ３０００μｍの流路をそれぞれ示す。なお、両モデルはいずれも上下壁および側壁は全てＮｏＳｌｉｐとしている。ここでは作動流体として水を想定し、流路入口は速度０．５ｍ／ｓの一様速度条件を規定する。その解析結果を図３〜図６に示す。
【００５０】
図３及び図４はモデル１（Ｍ１）の流路の流速分布を示す。図３（ａ）は流路の流入部の速度分布を、図３（ｂ）は流路の流れ方向１／４部の速度分布を、図３（ｃ）は流路の流れ方向中心部（１／２部）の流速分布を、図３（ｄ）は流路の流出部の流速分布をそれぞれ示す。図４（ａ）は流路の幅方向中心部のＹ−Ｚ平面の流速分布を、図４（ｂ）は流路の高さ方向中心部のＸ−Ｙ平面を示す。図中、Ａは０．７８００〜０．８４５０ｍ／ｓ、Ｂは０．７１５０〜０．７８００ｍ／ｓ、Ｃは０．４５５０〜０．７１５０ｍ／ｓ、Ｄは０．００００〜０．４５５０ｍ／ｓ、Ｅは０．４５５０〜０．５２００ｍ／ｓ、Ｆは０．１９５０〜０．５８５０ｍ／ｓの流速範囲を示す。
【００５１】
図５及び図６はモデル２（Ｍ２）の流路の流速分布を示す。図５（ａ）は流路の流入部の速度分布を、図５（ｂ）は流路の流れ方向１／４部の速度分布を、図５（ｃ）は流路の流方向中心部（１／２部）の流速分布を、図５（ｄ）は流路の流出部の流速分布をそれぞれ示す。図６（ａ）は流路の幅方向中心部のＹ−Ｚ平面の流速分布を、図６（ｂ）は流路の高さ方向中心部のＸ−Ｙ平面を示す。図中、Ａは０．８４５０〜０．９１００ｍ／ｓ、Ｂは０．７８００〜０．８４５０ｍ／ｓ、Ｃは０．４５５０〜０．７８００ｍ／ｓ、Ｄは０．５８５０〜０．７１５０ｍ／ｓ、Ｅは０．４５５０〜０．５８５０ｍ／ｓ、Ｆは０．３２５０〜０．４５００ｍ／ｓ、Ｇは０．１９５０〜０．３２５０ｍ／ｓ、Ｈは０．０６５０〜０．１３００ｍ／ｓ、Ｉは０００〜０．０６５０の流速範囲を示す。
【００５２】
モデル１（Ｍ１）及びモデル２（Ｍ２）いずれも流入口近傍より境界層が発達している。モデル１で流路入口より約０．３ｍｍ位置、モデル２では流路入口より役０．８ｍｍの位置で境界層が発達し、それより下流側では定常な速度分布を呈している。よって、上記モデル１及び２のいずれを用いた場合においても、入口断面から出口断面までの液の通過時間は一様ではない。分散液中の固形物粒子が分散液と相対速度無しに流動すると仮定すると、分散液の速度の不均一は、分散液中の固形物粒子の通過時間の不均一となる。
【００５３】
図７及び図８はモデルの解析結果により得られたモデル高さ、及び幅方向中心断面の速度分布を示す図で、図７はモデル１（Ｍ１）の速度分布を、図８はモデル２（Ｍ２）の速度分布をそれぞれ示す。図７及び図８より、境界層の影響によって分散液が断面によって液の流速が異なるため、レーザー光照射スポットにおける通過時間が異なっていることがわかる。
【００５４】
上述のようにレーザーアブレーションにおいては、レーザー光照射面積の都合上、流路を数ｍｍ以下の寸法に製作せざるを得ない。境界層の影響による分散液中の粒子の通過時間不均一は、レーザーアブレーションにおけるレーザー光の照射回数（照射時間）の不均一となる。境界層の発達は不可避であり、それを起因とした速度分布の形成、及び通過時間の不均一を改善することは極めて困難である。
【００５５】
〔実施例１〕
図９は本発明に係る液中レーザーアブレーションシステムのレーザー光照射部における流路部の概略構成例を示す図である。ここでは流路として図２に示すモデル２（Ｍ２）を用いている。レーザー光照射部の流路１の流れ方向下流部分において、側壁近傍部分に光量子（フォトン）を通過させない遮光部材２を設けている。この遮光部材２は光量子が通過しないものであれば、テフロン（登録商標）、ステンレス、及びアルミ等、樹脂や高分子材料、若しくは金属材料等どのような材料でもよい。
【００５６】
境界層が充分に発達した断面の速度分布を図８に、レーザー光照射部の分散液流れ方向の長さを６ｍｍと仮定した場合、図８に示すモデル２（Ｍ２）における流速分布を参考にして速度分布より算出したレーザー光照射部における分散液の通過時間を図１０に示す（曲線Ｂ）。図１０の流路における流速分布（曲線Ａ）を参考に、レーザー光照射部の流路側壁に遮光部材２を設けたものを図９に示している。
【００５７】
遮光部材２でマスクした部分においてはレーザーアブレーションが生じないとして、照射部においてレーザー光が照射される（遮光部材２でマスクされていない部分を通過する）時間が一定になるために、解析結果をもとに遮光部長さを算出する。遮光部長さ、及び遮光部材２でマスクを施したことを考慮してレーザー光照射部通過時間を再計算したものを図１１に示す。図１１において、局線Ａは遮光部長さを、直線Ｂは遮光後通過時間をそれぞれ示す。
【００５８】
図１１により流路側壁に遮光部材を設け、通過時間を制御した流路を用いれば、分散液中の粒子へのレーザー光照射回数を一様化することが可能である。このようにレーザー光照射回数（若しくは照射時間）の一様化により、想定以上の回数（若しくは時間）のレーザー光照射による熱変性が防止可能となる。
【００５９】
上記のようにレーザー光照射回数（若しくは照射時間）の一様化により、想定以下の回数（若しくは時間）のレーザー光照射による固形物の微細化収率の低下を防止可能で、安定した高収率の条件でレーザーアブレーションを行うことが可能となる。
【００６０】
〔実施例２〕
図１２は本発明に係る液中レーザーアブレーションシステムのレーザー光照射部における流路部の概略構成例を示す図で、図１２（ａ）は平面図、図１２（ｂ）はＡ−Ａ断面図である。図示するように、分散液が通過する流路１０は３枚の石英ガラス板１１、１２、１３を重ね合わせて構成されている。石英ガラス板１２の円形状のレーザー光照射部（レーザー光照射スポット）１４内下面には断面略半円状の凹状流路溝１２ａが所定の間隔でジグザグ状に形成されている。石英ガラス板１３の円形状のレーザー光照射部（レーザー光照射スポット）１４内下面には断面略半円状の凹状流路溝１３ａが石英ガラス板１２の凹状流路溝１２ａと１２ａの間に位置するように所定の間隔でジグザグ状に形成されている。
【００６１】
３枚の石英ガラス板１１、１２、１３を重ね合わせることにより、凹状流路溝１２ａ、１３ａはそれぞれ閉ざされた流路となる。石英ガラス板１２の凹状流路溝１２ａに実線矢印に示すように流入した分散液は該凹状流路溝１２ａに沿ってレーザー光照射部１４内をジグザグ状に流れ、終端で石英ガラス板１２に設けた貫通孔１２ｂを通って、石英ガラス板１３の凹状流路溝１３ａに破線矢印に示すように流入し、該凹状流路溝１３ａに沿ってレーザー光照射部１４内をジグザグ状に流れ、終端から流出するようになっている。
【００６２】
上記構成のレーザー光照射部１４の流路において、上層に位置する石英ガラス板１３の凹状流路溝１３ａはレーザー光照射上流側に位置しているため、流路全体にレーザー光が照射される。下層に位置する石英ガラス板１２の凹状流路溝１２ａはレーザー光照射下流側に位置しており、更に側壁の一部が上層の流路である凹状流路溝１３ａとレーザー光照射方向に直交する方向に重複している。よって下層部において境界層部分に照射されるレーザー光（フォトン、光量子）が低減されるため、分散液中の固形物粒子へのレーザー光照射回数を一様化することが可能となる。
【００６３】
図１３は本発明に係る液中レーザーアブレーションシステムの概略構成例を示す図である。図１３中、１００は液中レーザーアブレーションシステム、１０１は液中レーザーアブレーションシステム用デバイス（以下、単に「デバイス」と言うこともある。）１０２はレーザー光源、１０３は分散液貯留槽、１０４はポンプ、１０５は分散液回収槽、１０６、１０７は流路、１０８はレーザー光をそれぞれ示している。デバイス１０１のレーザー光照射部１０１ａには、図９に示すように流路１の側壁に遮光部材２を設け、分散液中の粒子へのレーザー光照射回数を一様化したレーザーアブレーション用流路、又は図１２に示す上層及び下層の２層により構成されたレーザーアブレーション用流路（流路１０）が設けられている。該レーザーアブレーション用流路の入口に流路１０６が接続され、出口に流路１０７が接続されている。
【００６４】
図１３に示す液中レーザーアブレーションシステム１００は、レーザー光源１０２から発振したレーザー光１０８をデバイス１０１に設けたレーザーアブレーション用流路を流動する分散液に照射することにより、分散液中の一次固形物粒子にレーザー光が照射され、該一次固形物粒子が微細化して微細固形物粒子（二次固形物粒子）とするシステムである。レーザー光源１０２は、デバイス１０１に設けたレーザーアブレーション用流路の受光部（レーザー光照射部１０１ａ）に対向し、所定間隔をおいて配置されている。
【００６５】
ここでレーザー光源１０２としては、エキシマレーザー、窒素レーザー、Ａｒイオンレーザー、色素レーザー、半導体レーザー、チタンサファイヤレーザー、ガラスレーザー等が用いられる。
【００６６】
分散液貯留槽１０３は、デバイス１０１の前段に、流路１０６を介してデバイス１０１と接続され、微細化の対象物である固形物を液中に分散させた分散液に対して、超音波処理等を施した一次固形物粒子が分散する分散液を一時的に貯留するためのものである。この分散液貯留槽１０３は、固形物粒子の飛散を防止すると共に、外部からの不純物の混入を防止し、分散液の濃度を一定に保つために、密閉可能な構造とする。また、分散液貯留槽１０３内には分散液の濃度が局所的に不均一にならないように、スターラー等の攪拌装置（図示せず）を設け、分散液を攪拌することが好ましい。
【００６７】
ポンプ１０４は、分散液貯留槽１０３とデバイス１０１の間に設けられ、デバイス１０１に設けられたレーザーアブレーション用流路に分散液を供給するためのものである。ポンプ１０４としては、分散液の流量の調整が比較的容易なシリンジポンプ等の容積型ポンプが好適である。また、固形物を大量に微細化するためには、ターボ型ポンプが用いられるが、この場合、流路１０６にバルブ等の流量制御機構及び流量計等の流量管理機構が設けられる。
【００６８】
分散液回収槽１０５は、デバイス１０１の後段に、流路１０７を介してデバイス１０１に接続され、デバイス１０１のレーザーアブレーション用流路にてレーザー光１０８が照射された分散液を回収するためのものである。この分散液回収槽１０５は、一次固形物粒子が微細化された二次固形物粒子の飛散を防止すると共に、外部からの不純物の混入を防止するために、密閉可能な構造とする。この分散液回収槽１０５に回収された分散液は、次の工程に送られるまでの間、貯留される。
【００６９】
なお、液中レーザーアブレーションシステム１００による固形物の微細化率（一次固形物粒子が二次固形物粒子に微細化される割合）が１００％でない場合や、次工程において微細化前の粒径の大きな一次固形物粒子が存在してはならない場合には、デバイス１０１と分散液回収槽１０５の間に、微細化された二次固形物粒子と一次固形物粒子を分離する分離機構（図示せず）を設ける。また、この液中レーザーアブレーションシステム１００では、分散液貯留槽１０３、流路１０６、流路１０７、及び分散液回収槽１０５の操作系を密閉系とすることができる。
【００７０】
次に、この液中レーザーアブレーションシステム１００による固形物の微細化方法について説明する。先ず、対象とする有機化合物等の固形物を含む分散液を超音波処理し、一次固形物粒子を含む分散液を調製し、この分散液を分散液貯留槽１０３に収容する。ここで固形物を分散さる溶媒としては、微細化しようとする固形物を溶解せず、且つ、懸濁させることができるものが用いられ、例えば、水、アルコール等の水溶液、有機溶媒、油状液体などが挙げられる。また、溶媒としては、液体ヘリウムや液体窒素等の不活性液体又は準不活性液体を用いても良い。
【００７１】
上記不活性液体又は準活性液体を用いた場合、一次固形物粒子を微細化して二次固形物粒子とした後、直ちに溶媒を蒸発させて、微細化した二次固形物粒子を容易に回収することができると共に、レーザー光を照射したときの温度上昇を抑えることができるので、温度上昇による固形物の変質を防止できる。
【００７２】
液中レーザーアブレーションによる微細化の対象となる固形物としては、粒子状で、且つ、難溶性のものが挙げられ、例えば、難溶性の薬物等の有機化合物が挙げられる。また、分散液を調製する前に、固形物の粒径（一次固形物粒子の粒径）を予め１μｍ〜１００μｍ程度にしておくことが好ましい。このようにすれば、微細化したときの固形物（二次固形物粒子）の粒径を略均一にすることができる。
【００７３】
また、一次固形物粒子を含む分散液の濃度は、固形物の種類（材質）、固形物の吸光度、デバイス１０１のレーザーアブレーション用流路を流動する分散液の流量、レーザー光１０８の照射面積、レーザー光源１０２の仕様などに応じて適宜調整される。
【００７４】
次いで、ポンプ１０４を駆動し、デバイス１０１のレーザーアブレーション用流路に、所定の流量で一次固形物粒子の分散した分散液を送出する。レーザーアブレーション用流路内における分散液の流量は、固形物の種類（材質）、固形物を含む分散液の濃度（分散液の単位体積中に含まれる固形物の量）、固形物の吸光度、レーザー光１０８の照射面積、レーザー光源１０２の仕様等に応じて適宜調整される。
【００７５】
次いで、デバイス１０１のレーザーアブレーション用流路内への分散液の流入を開始すると同時に、レーザー光源１０２から、レーザーアブレーション用流路の照射部へのレーザー光１０８の照射を開始する。レーザー光源１０２から発振するレーザー光１０８の波長は、微細化する固形物の吸収波長或いは多光子吸収の波長に応じて選択される。レーザー光１０８としては、例えば、紫外光レーザー光、可視光レーザー光、近赤外レーザー光、赤外レーザー光等が挙げられる。
【００７６】
紫外光レーザー光を用いる場合、エキシマレーザー（１９３ｎｍ、２４８ｎｍ、３０８ｎｍ、３５１ｎｍ）や、窒素レーザー（３３７ｎｍ）、ＹＡＧレーザーの３倍波及び４倍波（３５５ｎｍ、２６６ｎｍ）等が挙げられる。また、可視光レーザー光を用いる場合、ＹＡＧレーザーの２倍波（５３２ｎｍ）、Ａｒイオンレーザー（４８８ｎｍ又は５１４ｎｍ）、その他の色素レーザーなどが挙げられる。更に、近赤外レーザー光を用いる場合、種々の半導体レーザー、チタンサファイヤレーザー、ＹＡＧレーザー、ガラスレーザー等が挙げられる。更にこれらのレーザー光と光パラメトリック発振器を用いて、紫外線から赤外線領域の任意の光を発振させてもよい。
【００７７】
また、レーザー光源１０２から発振されるレーザー光１０８は、パルスレーザー光が好ましい。レーザー光源１０２は、レーザー光１０８が発せられる点灯状態と、レーザー光１０８が発せられない消灯状態とを交互に繰り返し、間欠的にレーザー光１０８を発振することにより、パルスレーザー光を発振する。特に、レーザー光１０８の強度がパルス状に変化することが好ましい。以下、１つのパルスのレーザー光をパルス光と称する。パルスレーザー光を用いた場合、１つのパルス光によって１回の照射が行われる。
【００７８】
また、レーザー光源１０２から発振されるレーザー１０８の励起光強度Ｐは、１ｍＪ／ｃｍ2〜１０００ｍＪ／ｃｍ2程度が好ましい。また、パルス光とパルス光との間の周期Ｔは、０．１Ｈｚ〜１０００Ｈｚ程度が好ましい。ここで、パルス周期とは、ある一のパルス光の立ち上がりの時点から、該一のパルスと隣り合うパルス光の立ち上がりの時点までの時間、又はパルス光の立ち上がりの時点から、隣り合うパルス光の立ち下がりの時点までの時間をいう。更に、パルス光の各々のパルス幅ｓが、１０フェムト秒〜１マイクロ秒程度が好ましい。なお、パルス幅とは、ある一のパルス光の立ち上がりの時点から、立ち下がりの時点までの時間をいう。
【００７９】
レーザー光源１０２から発振したレーザー光１０８を、分散液中の固形物粒子に照射することにより、固形物粒子の内部に急激な温度差が生じ、この温度差によって、固形物粒子に生じた内部応力によって固形物粒子が破砕して微細化する。次いで、レーザーアブレーション用流路にて微細化された粒子を含む分散液は、分散液回収槽１０５に送り込まれ、貯留される。
【００８０】
上記液中レーザーアブレーションシステム１００では、デバイス１０１のレーザー光照射部１０１ａに設けた一次固形物粒子を分散した分散液を流すレーザーアブレーション用流路に、図９に示すように流路１の一部に遮光部材２でマスクした流路を用いるので、この遮光部材２でマスクした部分ではレーザーアブレーションが生ぜず、他方マスクされていない部分ではレーザー光が照射されるので、一次固形物粒子へのレーザー光の照射時間を予め設定することができ、分散液中の固形物粒子へのレーザー光の照射回数を一様とすることが可能となる。
【００８１】
また、好適には、上記液中レーザーアブレーションシステム１００において、レーザー光照射部１０１ａにおける流路内の速度分布を考慮して、流路１の幅方向でレーザー光照射回数及び／又は時間が一様になるように、遮光部材２の形状・遮光長さが設定される。このように構成することで、分散液中の一次固形物粒子へのレーザー光の照射回数をより適切に一様となるように制御することが可能となる。
【００８２】
更に、好適には、上記液中レーザーアブレーションシステム１００において、レーザー光照射部１０１ａにおける流路１の幅方向に対する遮光部材２の長さ寸法が、流路１の幅方向でレーザー光照射回数及び／又は時間が一様になるように、二次関数で近似される形状となるように構成する。遮光部材の長さ寸法をこのように構成することでも、分散液中の固形物粒子へのレーザー光の照射回数をより適切に一様になるように制御することが可能となる。
【００８３】
更に、好適には、上記液中レーザーアブレーションシステム１００において、レーザー光照射部１０１ａにおける流路１を流れる液の流量を流路断面積で除した平均流量の１／２以下の流速部分が上層、及び下層で重複するように構成する。このようにすることでも、分散液中の固形物粒子へのレーザー光の照射回数をより適切に一様となるように制御することが可能となる。
【００８４】
更に、上記液中レーザーアブレーションシステム１００において、レーザー光照射部１０１ａにおける流路を図１２に示すように多層化し、且つ下層側に位置する流路の側壁が上層側に位置する側壁とレーザー光の進行方向に直交する方向に重なるようにしてもよい。このように分散液が通る流路に、上層及び下層の２層に形成し、上層の流路（凹状流路溝１３ａ）をレーザー光照射上流側に配置し流路全体にレーザー光を照射し、下層の流路をレーザー光照射下流側に配置し、更に側壁の一部が上層の流路とレーザー光照射方向に直交する方向に重複している構成を採用することにより、下層の流路（凹状流路溝１２ａ）において境界層部分に照射されるレーザー光（フォトン、光量子）が低減されるため、分散液中の固形物粒子へのレーザー光照射回数を一様化することが可能となる。
【００８５】
上記構成の液中レーザーアブレーションシステム１００では、分散液貯留槽１０３から送られる分散液中に含まれる一次固形物粒子を、デバイス１０１のレーザー光照射部１０１ａの流路にてレーザー光を均一に照射し、迅速に微細化することができると共に、微細化された固形物粒子（二次固形物粒子）による流路の閉塞がなく、分散液回収槽１０５に送出することができる。従って、従来のバッチ式の液中レーザーアブレーションでは不可能であった、液中レーザーアブレーションによる固形物の微細化を連続的且つ効率的に行うことができる。
【００８６】
また、上記構成の液中レーザーアブレーションシステム１００では、分散液貯留槽１０３、流路１０６、流路１０７、及び分散液回収槽１０５の操作系を密閉系とすれば、抗がん剤などの人体に対して悪影響を及ぼす物質を微細化する場合、この物質の飛散を防止し、安全に微細化することができる。
【００８７】
以上、本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００８８】
【図１】流速分布の解析の流路モデル１を示す図である。
【図２】流速分布の解析の流路モデル２を示す図である。
【図３】モデル１の液流れ方向に対する直交断面の速度分布を示す図である。
【図４】モデル１の液流れ方向断面の速度分布を示す図である。
【図５】モデル２の液流れ方向に対する直交断面の速度分布を示す図である。
【図６】モデル２の液流れ方向断面の速度分布を示す図である。
【図７】モデル１における速度分布を示す図である。
【図８】モデル２における速度分布を示す図である。
【図９】本発明に係る液中レーザーアブレーション用流路の構成例を示す図である。
【図１０】モデル２における流速分布、及び液通過時間を示す図である。
【図１１】図９に示す流路における遮光部長さ、及びレーザー光照射部通過時間を示す図である。
【図１２】本発明に係る液中レーザーアブレーション用流路の構成例を示す図である。
【図１３】本発明に係る液中レーザーアブレーションシステムの構成例を示す模式図である。
【符号の説明】
【００８９】
１        流路
２        遮光部材
１０      流路
１１      石英ガラス板
１２      石英ガラス板
１３      石英ガラス板
１４      レーザー光照射部
１００    液中レーザーアブレーションシステム
１０１    液中レーザーアブレーションシステム用デバイス
１０１ａ  レーザー光照射部
１０３    分散液貯留槽
１０４    ポンプ
１０５    分散液回収槽
１０６    流路
１０７    流路
１０８    レーザー光
【図１】
2009119340.tif 000003
【図２】
2009119340.tif 000004
【図３】
2009119340.tif 000005
【図４】
2009119340.tif 000006
【図５】
2009119340.tif 000007
【図６】
2009119340.tif 000008
【図７】
2009119340.tif 000009
【図８】
2009119340.tif 000010
【図９】
2009119340.tif 000011
【図１０】
2009119340.tif 000012
【図１１】
2009119340.tif 000013
【図１２】
2009119340.tif 000014
【図１３】
2009119340.tif 000015